(57)【要約】本発明の積層型フィルムコンデンサは、第一のガラスフィルムと第二のガラスフィルムを交互に積層させた積層体を有する積層型フィルムコンデンサであって、第一のガラスフィルムが第一の表面と第二の表面を有し、第一のガラスフィルムの第一の表面に第一の金属膜が形成されており、第二のガラスフィルムが第三の表面と第四の表面を有し、第二のガラスフィルムの第三の表面に第二の金属膜が形成されており、且つ第一のガラスフィルムの第二の表面と第二のガラスフィルム上の第二の金属膜とが対向するように、第一のガラスフィルムと第二のガラスフィルムが積層されていることを特徴とする。
2017038606.tif 000002
【特許請求の範囲】
【請求項１】
第一のガラスフィルムと第二のガラスフィルムを交互に積層させた積層体を有する積層型フィルムコンデンサであって、
第一のガラスフィルムが第一の表面と第二の表面を有し、第一のガラスフィルムの第一の表面に第一の金属膜が形成されており、
第二のガラスフィルムが第三の表面と第四の表面を有し、第二のガラスフィルムの第三の表面に第二の金属膜が形成されており、
且つ第一のガラスフィルムの第二の表面と第二のガラスフィルム上の第二の金属膜とが対向するように、第一のガラスフィルムと第二のガラスフィルムが積層されていることを特徴とする積層型フィルムコンデンサ。
【請求項２】
第一のガラスフィルムの第二の表面に金属膜が形成されておらず、且つ第二のガラスフィルムの第四の表面に金属膜が形成されていないことを特徴とする請求項１に記載の積層型フィルムコンデンサ。
【請求項３】
積層体が、厚み方向に垂直な方向に相対する第一の側面と第二の側面を有し、
第一の金属膜が、積層体の第一の側面側にオフセットして形成されており、第二の金属膜が、積層体の第二の側面側にオフセットして形成されていることを特徴とする請求項１又は２に記載の積層型フィルムコンデンサ。
【請求項４】
積層体の第一の側面側に第一の金属膜と接し、第二の金属膜と接しない第一の電極層が形成されており、且つ積層体の第二の側面側に第二の金属膜と接し、第一の金属膜と接しない第二の電極層が形成されていることを特徴とする請求項１〜３の何れかに記載の積層型フィルムコンデンサ。
【請求項５】
第一のガラスフィルムと第二のガラスフィルムの厚みが５０μｍ以下であることを特徴とする請求項１〜４の何れかに記載の積層型フィルムコンデンサ。
【請求項６】
第一のガラスフィルムと第二のガラスフィルムの誘電率が５以上であることを特徴とする請求項１〜５の何れかに記載の積層型フィルムコンデンサ。
【請求項７】
第一のガラスフィルムと第二のガラスフィルムの平均表面粗さＲａが５０Å以下であることを特徴とする請求項１〜６の何れかに記載の積層型フィルムコンデンサ。
【請求項８】
第一のガラスフィルムと第二のガラスフィルムが、ガラス組成として、質量％で、ＳｉＯ２  ２０〜７０％、Ａｌ２Ｏ３  ０〜２０％、Ｂ２Ｏ３  ０〜１７％、ＭｇＯ  ０〜１０％、ＣａＯ  ０〜１５％、ＳｒＯ  ０〜１５％、ＢａＯ  ０〜４０％を含有することを特徴とする請求項１〜７の何れかに記載の積層型フィルムコンデンサ。
【請求項９】
第一の金属膜と第二の金属膜のうち少なくとも一方の金属膜が５０℃の耐熱性を有する請求項１〜８の何れかに記載の積層型フィルムコンデンサ。
【請求項１０】
第一の金属膜と第二の金属膜のうち少なくとも一方の金属膜がＡｌ膜であることを特徴とする請求項１〜９の何れかに記載の積層型フィルムコンデンサ。
【請求項１１】
第一の金属膜と第二の金属膜のうち少なくとも一方の金属膜がＡｇ合金で形成されている請求項１〜９の何れかに記載の積層型フィルムコンデンサ。
【請求項１２】
第一の電極層と第二の電極層のうち少なくとも一方の電極層が５０℃の耐熱性を有する請求項４〜１１の何れかに記載の積層型フィルムコンデンサ。
【請求項１３】
第一の電極層と第二の電極層のうち少なくとも一方の電極層が金属粉末を含む無機物のみで構成されている請求項４〜１２の何れかに記載の積層型フィルムコンデンサ。
【請求項１４】
第一の電極層と第二の電極層のうち少なくとも一方の電極層中の金属粉末がＡｇである請求項４〜１３の何れかに記載の積層型フィルムコンデンサ。
【請求項１５】
第一の表面と第二の表面を有する第一のガラスフィルムと、第三の表面と第四の表面を有する第二のガラスフィルムとを用意する準備工程と、
第一のガラスフィルムの第一の表面に第一の金属膜を形成し、第二のガラスフィルムの第三の表面に第二の金属膜を形成する成膜工程と、
第一の金属膜と第二の金属膜をパターニングするパターニング工程と、
第一のガラスフィルムの第二の表面と第二のガラスフィルム上の第二の金属膜とが対向するように、第一のガラスフィルムと第二のガラスフィルムを積層して、積層体を得る積層工程と、を有することを特徴とする積層型フィルムコンデンサの製造方法。
【請求項１６】
更に、積層体を厚み方向に切断する切断工程を有することを特徴とする請求項１５に記載の積層型フィルムコンデンサの製造方法。
【請求項１７】
レーザーを用いて、積層体を切断することを特徴とする請求項１６に記載の積層型フィルムコンデンサの製造方法。
【発明の詳細な説明】
【技術分野】
【０００１】
本発明は、積層型フィルムコンデンサに関し、具体的には、絶縁体であるガラスフィルムを積層させた積層型フィルムコンデンサに関する。
【背景技術】
【０００２】
電気自動車（ＥＶ）やハイブリッド電気自動車（ＨＥＶ）には、バッテリーの直流電力を交流電力に変換して交流モーターを駆動するために、インバーターが用いられる。【０００３】
インバーターのスイッチング回路へ接続される直流電源回路（コンバーター、バッテリー等）は、一般的にＤＣリンクと呼ばれており、その直流電源電圧はＤＣリンク電圧と呼ばれている。インバーターのＤＣリンクには、ＤＣリンクコンデンサと呼ばれる大容量のコンデンサが直流電源と並列に接続されており、これらのコンデンサがスイッチング回路による瞬間的な負荷変動を補償している。【０００４】
この用途に用いられるコンデンサには、以下のような特徴が求められる。（１）瞬間的な負荷変動を補償するために、大容量のエネルギーを瞬時に放出／蓄積できること、（２）温度変化により回路が適正に作動しない事態を防止するために、誘電率の温度依存性が小さいこと。
【先行技術文献】
【特許文献】
【０００５】
【特許文献１】特表２００４−５２４７９６号公報
【発明の開示】
【発明が解決しようとする課題】
【０００６】
この用途に用いられるコンデンサは、現在のところ、ＢａＴｉＯ３を使用したセラミックコンデンサが主流である。しかし、ＢａＴｉＯ３を使用したセラミックコンデンサは、高い電圧を印加した場合に絶縁破壊が起こることが問題になっている。この理由は、セラミックコンデンサに存在する結晶粒の凸部が電極と接触し、その接触部分に高電圧が印加されると、電界集中が起こり、短絡が生じ易くなるためである。【０００７】
また、ＢａＴｉＯ３を使用したセラミックコンデンサは、誘電率の温度依存性が大きく、温度変化により誘電率が変化し易いことが知られている。このため、誘電率の温度依存性を低下させるために、ＢａＴｉＯ３中にＭｇやＭｎ等をドープすることが検討されている。しかし、ＭｇやＭｎ等をドープすると、ＢａＴｉＯ３の結晶格子中に相対的に−２の電荷が誘起される。これによってＢａＴｉＯ３中に酸素欠陥が発生する場合がある。この酸素欠陥は、直流電圧下において誘電率の低下を招く虞がある。従って、ＢａＴｉＯ３を使用したセラミックコンデンサは、誘電率を高めつつ、誘電率の温度依存性を低下させることが困難であった。【０００８】
更に、コンデンサは、大容量のエネルギーを蓄えるために、単位体積当たりで大きな面積を確保する必要がある。しかし、従来のセラミック材料は、大きな面積を確保することが困難であり、コストアップの要因になっている。【０００９】
そこで、本発明は上記事情に鑑みなされたものであり、その技術的課題は、大容量のエネルギーを瞬時に放出／蓄積することができるコンデンサを創案することである。
【課題を解決するための手段】
【００１０】
本発明者等は、鋭意努力の結果、片面に金属膜を有するガラスフィルムを積層することにより、上記技術的課題を解決し得ることを見出し、本発明として提案するものである。すなわち、本発明の積層型フィルムコンデンサは、第一のガラスフィルムと第二のガラスフィルムを交互に積層させた積層体を有する積層型フィルムコンデンサであって、第一のガラスフィルムが第一の表面と第二の表面を有し、第一のガラスフィルムの第一の表面に第一の金属膜が形成されており、第二のガラスフィルムが第三の表面と第四の表面を有し、第二のガラスフィルムの第三の表面に第二の金属膜が形成されており、且つ第一のガラスフィルムの第二の表面と第二のガラスフィルム上の第二の金属膜とが対向するように、第一のガラスフィルムと第二のガラスフィルムが積層されていることを特徴とする。【００１１】
本発明の積層型フィルムコンデンサは、第一のガラスフィルムと第二のガラスフィルムを交互に積層させた積層体を有する。ガラスフィルムは、酸素欠損が発生し難いため、誘電率を低下させることなく、誘電率の温度依存性を小さくすることができる。よって、ガラスフィルムをコンデンサに用いると、温度変化により、回路が適正に作動しない事態を有効に防止することができる。【００１２】
本発明の積層型フィルムコンデンサにおいて、第一のガラスフィルムが第一の表面と第二の表面を有し、第一のガラスフィルムの第一の表面に第一の金属膜が形成されており、第二のガラスフィルムが第三の表面と第四の表面を有し、第二のガラスフィルムの第三の表面に第二の金属膜が形成されており、且つ第一のガラスフィルムの第二の表面と第二のガラスフィルム上の第二の金属膜とが対向するように、第一のガラスフィルムと第二のガラスフィルムを交互に積層させた積層体を有する。このように第一の金属膜と第二の金属膜が接触しないように、第一のガラスフィルムと第二のガラスフィルムを積層すると、コンデンサとしての機能を発揮することができる。【００１３】
第二に、本発明の積層型フィルムコンデンサは、第一のガラスフィルムの第二の表面に金属膜が形成されておらず、且つ第二のガラスフィルムの第四の表面に金属膜が形成されていないことが好ましい。【００１４】
第三に、本発明の積層型フィルムコンデンサは、積層体が、厚み方向に垂直な方向に相対する第一の側面と第二の側面を有し、第一の金属膜が、積層体の第一の側面側にオフセットして形成されており、第二の金属膜が、積層体の第二の側面側にオフセットして形成されていることが好ましい。このようにすれば、積層体の側面に電極層を形成した場合に、第一の金属膜と第二の金属膜が電気的に接続される事態を有効に回避することができる。【００１５】
第四に、本発明の積層型フィルムコンデンサは、積層体の第一の側面側に第一の金属膜と接し、第二の金属膜と接しない第一の電極層が形成されており、且つ積層体の第二の側面側に第二の金属膜と接し、第一の金属膜と接しない第二の電極層が形成されていることが好ましい。このようにすれば、インダクタとしての作用が抑制されるため、高周波での抵抗を抑制し易くなる。【００１６】
図１は、本発明の積層型フィルムコンデンサの断面構造の一例を示す概念断面図である。図１から分かるように、積層型フィルムコンデンサ１は、第一の金属膜１０、第一のガラスフィルム１１、第二の金属膜１２、第二のガラスフィルム１３の順に積層された積層構造を有しており、この積層構造が積層回数に応じて繰り返されている。この積層体により、第一のガラスフィルム１１と第二のガラスフィルム１３は、第一の金属膜１０と第二の金属膜１２が接触しないように配置されることになる。また、第一のガラスフィルム１１の第一の表面１１ａには、第一の金属膜１０が成膜されており、第二の表面１１ｂには、金属膜が成膜されていない。そして、第一のガラスフィルム１１の第一の表面１１ａは、第一の金属膜１０が成膜されている第一の端縁部１１ｃと、第一の端縁部１１ｃとは反対側の第一の金属膜１０が成膜されていない第二の端縁部１１ｄとを有している。これにより、第一の金属膜１０は、第一のガラスフィルム１１の第一の端面１１ｅ側（積層体の第一の側面側）にオフセットされて、第一のガラスフィルム１１の第二の端面１１ｆ側には形成されない。更に、第二のガラスフィルム１３の第三の表面１３ａには、第二の金属膜１２が成膜されおり、第四の表面１３ｂには、金属膜が成膜されていない。また、第二のガラスフィルム１３の第三の表面１３ａは、第二の金属膜１２が成膜されている第三の端縁部１３ｃと、第三の端縁部１３ｃとは反対側の第二の金属膜１２が成膜されていない第四の端縁部１３ｄとを有している。これにより、第一の金属膜１２は、第二のガラスフィルム１３の第三の端面１３ｅ側（積層体の第二の側面側）には形成されず、第二のガラスフィルム１３の第四の端面１３ｆ側（第一のガラスフィルム１１の第二の端面１１ｆ側）にオフセットされる。そして、第一のガラスフィルム１１の第一の端面１１ｅと第二のガラスフィルム１３の第三の端面１３ｅには、第一の金属膜１０と接し、第二の金属膜１２と接しない第一の電極層１４が形成されており、且つ第一のガラスフィルム１１の第二の端面１１ｆと第二のガラスフィルム１３の第四の端面１３ｆには、第二の金属膜１２と接し、第一の金属膜１０と接しない第二の電極層１５が形成されている。第一の電極層１４により、積層体の一方の側面（第一の側面）が被覆されて、第一の金属膜１０の端部全体が第一の電極層１４と電気的に接続されると共に、第二の電極層１５により、積層体の他方の側面（第二の側面）も被覆されて、第二の金属膜１２の端部全体が第二の電極層１５と電気的に接続される。【００１７】
第五に、本発明の積層型フィルムコンデンサは、第一のガラスフィルムと第二のガラスフィルムの厚みが５０μｍ以下であることが好ましい。このようにすれば、単位体積当たりの面積が大きくなるため、大容量のエネルギーを蓄え易くなる。【００１８】
第六に、本発明の積層型フィルムコンデンサは、第一のガラスフィルムと第二のガラスフィルムの誘電率が５以上であることが好ましい。なお、ここでいう「誘電率」は、温度２５℃においてＡＳＴＭ  Ｄ１５０に準拠した方法により測定した値を指す。【００１９】
第七に、本発明の積層型フィルムコンデンサは、第一のガラスフィルムと第二のガラスフィルムの平均表面粗さＲａが５０Å以下であることが好ましい。ここで、「平均表面粗さＲａ」は、ＪＩＳ  Ｂ０６０１：２００１に準拠した方法で測定した値を指す。【００２０】
第八に、本発明の積層型フィルムコンデンサは、第一のガラスフィルムと第二のガラスフィルムが、ガラス組成として、質量％で、ＳｉＯ２  ２０〜７０％、Ａｌ２Ｏ３  ０〜２０％、Ｂ２Ｏ３  ０〜１７％、ＭｇＯ  ０〜１０％、ＣａＯ  ０〜１５％、ＳｒＯ  ０〜１５％、ＢａＯ  ０〜４０％を含有することが好ましい。このようにすれば、成形時に失透が生じ難くなるため、大型のガラスフィルムを成形し易くなる。結果として、大容量のエネルギーを蓄積することができる。【００２１】
第九に、本発明の積層型フィルムコンデンサは、第一の金属膜と第二の金属膜のうち少なくとも一方の金属膜が５０℃の耐熱性を有することが好ましい。なお、ここでいう、「金属膜が５０℃の耐熱性を有する」とは、金属膜を成膜したガラスフィルムを５０℃の大気中にて１時間熱処理し、熱処理後の抵抗値が熱処理前の抵抗値の２倍を越えないことを意味するものとする。【００２２】
このように金属膜を形成することにより、高温環境下でも金属膜が酸化、変質しにくいため、周辺環境の温度に依存することなくコンデンサの性能を発揮することができる。また、冷却装置等の設置が不要となり、周辺機器を含めたコンデンサ装置全体としての小型化が可能になる。【００２３】
第十に、本発明の積層型フィルムコンデンサは、第一の金属膜と第二の金属膜のうち少なくとも一方の金属膜がＡｌ膜であることが好ましい。金属膜には種々の材料が使用可能であり、例えばＡｌ、Ｐｔ、Ｎｉ、Ｃｕ、Ａｇ、Ｍｏ、Ｚｎからなる群から選ばれる一種又は二種以上の単体金属または合金の金属材料が好適であるが、その中でも例えばコストや自己修復機能の観点からはＡｌが好適である。【００２４】
第十一に、本発明の積層型フィルムコンデンサは、第一の金属膜と第二の金属膜のうち少なくとも一方の金属膜がＡｇ合金で形成されていることが好ましい。上述した金属群の中でもＡｇは良好な耐熱性を示し、特にＡｇ合金はＡｇ単体に比べても良好な耐熱性を示す。従って、コスト面、導電性の観点をも含めると、金属膜をＡｇ合金で形成するのが好ましい。【００２５】
第十二に、本発明の積層型フィルムコンデンサは、第一の電極層と第二の電極層のうち少なくとも一方の電極層が５０℃の耐熱性を有するものであってもよい。なお、ここでいう、「電極層が５０℃の耐熱性を有する」とは、５０℃の大気中で１時間熱処理した後、目視で確認した時に、亀裂等の破損が生じていないことを意味するものとする。【００２６】
電極層の形成には、金属粉末を含む導電性ペースト（所定の粘性を有するペースト状の導電性材料）を使用することが考えられる。導電性ペーストとして、取扱いが比較的容易な有機系の導電性ペーストがあり、有機系の導電性ペーストとして、例えば二液を混合することで上記金属粉末を含む樹脂を硬化させるタイプのものがある。しかしながら、この種のペーストを使用した場合、形成した電極層には有機成分が含まれることになるため、電極層を高温環境下に曝すと有機成分が揮発し、電極層に体積収縮が生じることがある。その結果、目視確認できる程度の大きな亀裂を生じ、コンデンサの破損につながる可能性がある。そこで、電極層に、５０℃の耐熱性をもたせることにより、上記のような事態を可及的に回避することができる。従って、周辺環境の温度に依存することなくコンデンサの性能を発揮することができる。【００２７】
第十三に、本発明の積層型フィルムコンデンサは、第一の電極層と第二の電極層のうち少なくとも一方の電極層が金属粉末を含む無機物のみで構成されているものであってもよい。【００２８】
このように、電極層を、金属粉末を含む無機物のみで構成することにより、積層型フィルムコンデンサに、より優れた耐熱性を付与することが可能となる。【００２９】
第十四に、本発明に係る積層型フィルムコンデンサは、第一の電極層と第二の電極層のうち少なくとも一方の電極層中の金属粉末がＡｇであってもよい。電極層中の金属粉末として、種々の材料が使用可能であるが、例えばＡｌ、Ｐｔ、Ｎｉ、Ｃｕ、Ａｇ、Ｍｏ、Ｚｎからなる群から選ばれる一種又は二種以上の単体金属または合金が好適である。上述した金属群の中でもＡｇは良好な耐熱性を示す。従って、コスト面、導電性の観点をも含めると、電極層中の金属粉末はＡｇが好ましい。【００３０】
第十五に、本発明の積層型フィルムコンデンサの製造方法は、第一の表面と第二の表面を有する第一のガラスフィルムと、第三の表面と第四の表面を有する第二のガラスフィルムとを用意する準備工程と、第一のガラスフィルムの第一の表面に第一の金属膜を形成し、第二のガラスフィルムの第三の表面に第二の金属膜を形成する成膜工程と、第一の金属膜と第二の金属膜をパターニングするパターニング工程と、第一のガラスフィルムの第二の表面と第二のガラスフィルム上の第二の金属膜とが対向するように、第一のガラスフィルムと第二のガラスフィルムを積層して、積層体を得る積層工程と、を有することを特徴とする。【００３１】
第十六に、本発明の積層型フィルムコンデンサの製造方法は、更に、積層体を厚み方向に切断する切断工程を有することが好ましい。このようにすれば、大型の積層体から、小片の積層体を多量に採取することができる。結果として、積層型フィルムコンデンサの製造コストを低減することができる。【００３２】
第十七に、本発明の積層型フィルムコンデンサの製造方法は、レーザーを用いて、積層体を切断することが好ましい。レーザーを用いると、ガラスフィルムを破損させることなく、所望の形状に切断し易くなる。
【図面の簡単な説明】
【００３３】
【図１】本発明の積層型フィルムコンデンサの断面構造の一例を示す概念断面図である。
【図２】本発明に係るガラスフィルムの一例を示す斜視図である。
【図３】本発明の積層型フィルムコンデンサの製造方法の一例を示す概念断面図である。
【図４】［実施例１］に係るガラスフィルムの一方の表面に対してＡｌ膜が成膜された状態を示す概念断面図である。
【発明を実施するための形態】
【００３４】
本発明の積層型フィルムコンデンサは、第一のガラスフィルムが第一の表面と第二の表面を有し、第一のガラスフィルムの第一の表面に第一の金属膜が形成されており、第二のガラスフィルムが第三の表面と第四の表面を有し、第二のガラスフィルムの第三の表面に第二の金属膜が形成されている。これらの金属膜は電極として作用する。
【００３５】
金属膜の耐熱温度としては、少なくとも５０℃の耐熱性を有するように、好ましくは８０℃の耐熱性を有するように、より好ましくは１００℃の耐熱性を有するように、さらにいえば１５０℃、２００℃、３００℃、４００℃の順で好適な耐熱性を有するように、特に好ましくは５００℃の耐熱性を有するように、第一及び第二の金属膜を形成するのがよい。高温環境下において、金属膜が酸化したり、金属膜の変質、つまり金属膜表面が突起状に変形したり、表面粗さが大きくなったりすると、コンデンサの性能が低下したり、絶縁破壊の原因となったりする虞がある。なお、各金属膜の耐熱性は、デジタルマルチメーター（カスタム社製Ｍ‐０４）を用いて上述した熱処理前後の抵抗値を測定することにより評価することが可能である。
【００３６】
また、金属膜として種々の材料が使用可能であるが、コストと導電性の観点から、Ａｌ、Ｐｔ、Ｎｉ、Ｃｕ、Ａｇ、Ｍｏ、Ｚｎ等の群から選ばれる一種又は二種以上の単体金属または合金が好適であり、コストや自己修復機能の観点からは特にＡｌが好適である。Ａｌは蒸発潜熱が低いため、絶縁破壊時に自己修復機能を誘発しやすい。
【００３７】
また、耐熱性の観点からはＡｇが好適であり、更に、Ａｇ合金はＡｇ単体に比べても良好な耐熱性を示す。更に、アルミニウム-ネオジム合金、アルミニウム-タンタル合金、モリブデン-ニオブ合金も好適である。
【００３８】
本発明の積層型フィルムコンデンサは、第一のガラスフィルムの第二の表面と第二のガラスフィルム上の第二の金属膜とが対向するように、第一のガラスフィルムと第二のガラスフィルムを重ね合わせて積層されている。このようにすれば、第一の金属膜と第二の金属膜の接触を有効に回避することができる。
【００３９】
本発明の積層型フィルムコンデンサにおいて、第一のガラスフィルムは、厚み方向に垂直な方向に相対する第一の端面と第二の端面を有し、第二のガラスフィルムは、厚み方向に垂直な方向に相対する第三の端面と第四の端面を有している。また、第一のガラスフィルムの第一の端面と第二のガラスフィルムの第三の端面は同じ側になり、第一のガラスフィルムの第三の端面と第二のガラスフィルムの第四の端面は同じ側になる。そして、第一の金属膜が第一のガラスフィルムの第一の端面側にオフセットして形成されており、第二の金属膜が第一の金属膜とは反対の第二のガラスフィルムの第四の端面側にオフセットして形成されていること、つまり第一の金属膜が積層体の一方の側面（第一の側面）側に、また第二の金属膜が積層体の他方の側面（第二の側面）側にオフセットして形成されていることが好ましい。更に、ガラスフィルムの表面上で金属膜の形成されていない領域は、端面から１ｍｍまでの領域が好ましく、端面から３ｍｍまでの領域が更に好ましい。このようにすれば、積層体の側面に電極層を形成した場合に、第一の金属膜と第二の金属膜が電気的に接続される事態を有効に回避することができる。なお、ガラスフィルムの表面上で金属膜の形成されていない領域に金属膜と同等の膜厚の絶縁膜を形成してもよい。また、第一のガラスフィルムと第二のガラスフィルムを積層する際に、ガラスフィルムの表面上で金属膜の成形されていない領域同士を直接的に密着（いわゆるオプティカルコンタクト）させることで強固に固定してもよい。
【００４０】
本発明の積層型フィルムコンデンサは、積層体の第一の側面側に第一の金属膜と接し、第二の金属膜と接しない第一の電極層が形成されており、且つ積層体の第二の側面側に第二の金属膜と接し、第一の金属膜と接しない第二の電極層が形成されていることが好ましい。このようにすれば、インダクタとしての作用が抑制されるため、高周波での抵抗を抑制し易くなる。
【００４１】
電極層として、耐熱温度の観点からは、５０℃の耐熱性を有するように、好ましくは８０℃の耐熱性を有するように、より好ましくは１００℃の耐熱性を有するように、さらにいえば１５０℃、２００℃、３００℃、４００℃の順で好適な耐熱性を有するように、特に好ましくは５００℃の耐熱性を有するように、第一の電極層と第二の電極層を形成するのがよい。なお、電極層は、例えば金属の粉末を含む導電性ペースト（所定の粘性を有するペースト状の導電性材料）を積層体の第一及び第二の側面に塗布し、固化させることにより形成することが可能である。
【００４２】
また、各電極層に少なくとも５０℃の耐熱性を付与する目的で、金属の粉末を含む導電性ペーストを無機物のみで構成することも可能である。無機系の導電性ペーストとしては、例えば、金属粉末を分散させた水ガラスが挙げられる。水ガラスペーストは有機物を含まないため、高温環境下でも、形成後の電極に体積収縮や変形が起こることがなく、その結果コンデンサの破損を抑制することができる。また、前記水ガラスペーストに適宜水を添加することで、好ましい粘度へと粘性を低下させ、容易に電極を形成することが可能である。更に、電極形成後に水を蒸発させ、水ガラス中の脱水縮合を促進させることで、緻密な電極を形成することができる。
【００４３】
また、電極層に用いる金属粉末として種々の材料が使用可能であるが、コストと導電性の観点から、Ａｌ、Ｐｔ、Ｎｉ、Ｃｕ、Ａｇ、Ｍｏ、Ｚｎ等の群から選ばれる一種又は二種以上の単体金属または合金が好適であり、コストの観点からは、特にＡｌが好適であり、導電性や耐熱性の観点からは、Ａｇが好適である。
【００４４】
ガラスフィルム（第一のガラスフィルム及び／又は第二のガラスフィルム）は、以下のガラス特性及びガラス組成を有することが好ましい。
【００４５】
ガラスフィルムの誘電率は、好ましくは５以上、５．５以上、６以上、７以上、８以上、９以上、１０以上、特に１１以上である。ガラスフィルムの誘電率が低過ぎると、大容量のエネルギーを蓄積し難くなる。
【００４６】
ガラスフィルムの液相温度は、好ましくは１２００℃以下、１１５０℃以下、１０９０℃以下、１０５０℃以下、１０３０℃以下、特に１０００℃以下である。ガラスフィルムの液相温度が高過ぎると、成形時にガラスが失透し易くなるため、ガラスフィルムの表面精度を高めることが困難になる。また、ガラスフィルムの液相粘度は、好ましくは１０３．５ｄＰａ・ｓ以上、１０４．０ｄＰａ・ｓ以上、１０４．５ｄＰａ・ｓ以上、１０４．８ｄＰａ・ｓ以上、特に１０５．０ｄＰａ・ｓ以上である。ガラスフィルムの液相粘度が低過ぎると、成形時にガラスが失透し易くなるため、ガラスフィルムの表面精度を高めることが困難になる。なお、「液相粘度」は、液相温度におけるガラスの粘度を白金球引き上げ法で測定した値を指す。「液相温度」は、標準篩３０メッシュ（５００μｍ）を通過し、５０メッシュ（３００μｍ）に残るガラス粉末を白金ボートに入れ、温度勾配炉中に２４時間保持して、結晶が析出する温度を測定した値を指す。
【００４７】
ガラスフィルムの密度は４．５ｇ／ｃｍ３以下、４．０ｇ／ｃｍ３以下、３．６ｇ／ｃｍ３以下、３．３ｇ／ｃｍ３以下、３．０ｇ／ｃｍ３以下、２．８ｇ／ｃｍ３以下、特に２．５ｇ／ｃｍ３以下が好ましい。密度が小さい程、デバイスを軽量化し易くなる。ここで、「密度」は、周知のアルキメデス法で測定した値を指す。
【００４８】
ガラスフィルムの熱膨張係数は、好ましくは２５×１０−７〜１２０×１０−７／℃、３０×１０−７〜１２０×１０−７／℃、４０×１０−７〜１１０×１０−７／℃、６０×１０−７〜１００×１０−７／℃、特に７０×１０−７〜９５×１０−７／℃である。
ガラスフィルムの熱膨張係数が上記範囲外になると、ガラスフィルムと金属膜の熱膨張係数が整合し難くなるため、金属膜の反りを防止し難くなる。ここで、「熱膨張係数」は、３０〜３８０℃の温度範囲において、ディラトメーターにより測定した平均値を指す。
【００４９】
ガラスフィルムの１０２．５ｄＰａ・ｓにおける温度は、好ましくは１５５０℃以下、１４５０℃以下、１３５０℃以下、１２５０℃以下、１２００℃以下、１１７０℃以下、特に１１５０℃以下である。ガラスフィルムの１０２．５ｄＰａ・ｓにおける温度が低い程、低温でガラスを溶融し易くなり、ガラスフィルムの製造コストを低廉化し易くなる。ここで、「１０２．５ｄＰａ・ｓにおける温度」は、白金球引き上げ法で測定した値を指す。
【００５０】
ガラスフィルムは、ガラス組成として、質量％で、ＳｉＯ２  ２０〜７０％、Ａｌ２Ｏ３  ０〜２０％、Ｂ２Ｏ３  ０〜１７％、ＭｇＯ  ０〜１０％、ＣａＯ  ０〜１５％、ＳｒＯ  ０〜１５％、ＢａＯ  ０〜４０％を含有することが好ましい。上記のように各成分の含有量を限定した理由を以下に示す。なお、各成分の含有量の説明において、％表示は質量％を意味する。
【００５１】
ＳｉＯ２の含有量が多くなると、溶融性、成形性が低下し易くなる。よって、ＳｉＯ２の含有量は、好ましくは７０％以下、６５％以下、６０％以下、５８％以下、５５％以下、５０％以下、特に４５％以下である。一方、ＳｉＯ２の含有量が少なくなると、ガラス網目構造を形成し難くなるため、ガラス化が困難になる。よって、ＳｉＯ２の含有量は、好ましくは２０％以上、２５％以上、特に３０％以上である。
【００５２】
Ａｌ２Ｏ３の含有量は０〜２０％である。Ａｌ２Ｏ３の含有量が多くなると、ガラスに失透結晶が析出し易くなり、液相粘度が低下し易くなる。よって、Ａｌ２Ｏ３の含有量は、好ましくは２０％以下、１８％以下、１５％以下、１２％以下、特に１０％以下である。一方、Ａｌ２Ｏ３の含有量が少なくなると、ガラス組成の成分バランスが損なわれて、ガラスが失透し易くなる。よって、Ａｌ２Ｏ３の含有量は、好ましくは０％以上、１％以上、３％以上、特に５％以上である。
【００５３】
Ｂ２Ｏ３の含有量が多くなると、誘電率が低下し易くなり、また耐熱性が低下して、高温時のコンデンサの信頼性が低下し易くなる。よって、Ｂ２Ｏ３の含有量は、好ましくは１５％以下、１３％以下、１１％以下、７％以下、特に５％以下である。
【００５４】
ＭｇＯは、歪点を高める成分であり、また高温粘度を低下させる成分である。しかし、ＭｇＯの含有量が多過ぎると、液相温度、密度、熱膨張係数が高くなり過ぎる。よって、ＭｇＯの含有量は、好ましくは１０％以下、５％以下、３％以下、２％以下、１．５％以下、１％以下、特に０．５％以下である。
【００５５】
ＣａＯの含有量が多くなると、密度、熱膨張係数が高くなり、またガラス組成の成分バランスが損なわれて、耐失透性が低下し易くなる。よって、ＣａＯの含有量は、好ましくは１５％以下、１２％以下、１０％以下、９％以下、特に８．５％以下である。一方、ＣａＯの含有量が少なくなると、誘電率、溶融性が低下し易くなる。よって、ＣａＯの含有量は、好ましくは０％以上、０．５％以上、１％以上、２％以上、３％以上、特に５％以上である。
【００５６】
ＳｒＯの含有量が多くなると、密度、熱膨張係数が高くなり易い。よって、ＳｒＯの含有量は、好ましくは１５％以下、特に１２％以下である。一方、ＳｒＯの含有量が少なくなると、誘電率、溶融性が低下し易くなる。よって、ＳｒＯの含有量は、好ましくは０％以上、０．５％以上、１％以上、３％以上、特に５％以上である。
【００５７】
ＢａＯの含有量が多くなると、密度、熱膨張係数が高くなり易い。よって、ＢａＯの含有量は、好ましくは４０％以下、特に３５％以下である。一方、ＢａＯの含有量が少なくなると、誘電率が低下し易くなり、また失透の抑制が困難になる。よって、ＢａＯの含有量は、好ましくは０％以上、０．５％以上、１％以上、２％以上、５％以上、１０％以上、１５％以上、２０％以上、特に２５％以上である。
【００５８】
ＭｇＯ、ＣａＯ、ＳｒＯ及びＢａＯの各成分は、誘電率、耐失透性、溶融性、成形性を高める成分である。しかし、ＭｇＯ＋ＣａＯ＋ＳｒＯ＋ＢａＯの含有量（ＭｇＯ、ＣａＯ、ＳｒＯ及びＢａＯの合量）が少なくなると、誘電率を高め難くなることに加えて、融剤としての働きを十分に発揮できず、溶融性が低下し易くなる。よって、ＭｇＯ＋ＣａＯ＋ＳｒＯ＋ＢａＯの含有量は、好ましくは５％以上、１０％以上、１５％以上、２０％以上、２５％以上、特に３０％以上である。一方、ＭｇＯ＋ＣａＯ＋ＳｒＯ＋ＢａＯの含有量が多くなると、密度が上昇し易くなる上、ガラス組成の成分バランスが崩れて、逆に耐失透性が低下する傾向にある。よって、ＭｇＯ＋ＣａＯ＋ＳｒＯ＋ＢａＯの含有量は、好ましくは６０％以下、５５％以下、特に５０％以下である。
【００５９】
Ｌｉ２Ｏ、Ｎａ２Ｏ及びＫ２Ｏの各成分は、粘性を低下させて、熱膨張係数を調整する成分であるが、多量に含有させると、絶縁破壊を起こす電圧が低下し易くなる。また誘電率の温度特性が低下する傾向にある。よって、これらの成分の合量は、好ましくは１５％以下、１０％以下、５％以下、２％以下、１％以下、０．５％以下、特に０．１％以下である。
【００６０】
ＺｎＯは、誘電率を高める成分であり、また溶融性を高める成分であるが、多量に含有させると、ガラスが失透し易くなり、また密度が上昇し易くなる。よって、ＺｎＯの含有量は、好ましくは０〜３０％、０〜２０％、０．５〜１５％、特に１〜１０％である。
【００６１】
ＺｒＯ２は、誘電率を高める成分であるが、多量に含有させると、液相温度が急激に上昇し、ジルコンの失透異物が析出し易くなる。よって、ＺｒＯ２の上限範囲は２０％以下、１５％以下、特に１０％以下が好ましい。また、ＺｒＯ２の下限範囲は０％以上、０．１％以上、０．５％以上、１％以上、２％以上、特に３％以上が好ましい。
【００６２】
Ｙ２Ｏ３、Ｎｂ２Ｏ３、Ｌａ２Ｏ３は、それぞれ２０％まで添加することができる。これらの成分は、誘電率等を高める働きがあるが、多く含有させると、密度が上昇し易くなる。
【００６３】
清澄剤として、Ａｓ２Ｏ３、Ｓｂ２Ｏ３、ＣｅＯ２、ＳｎＯ２、Ｆ、Ｃｌ、ＳＯ３の群から選択される一種又は二種以上を０〜３％添加することができる。但し、Ａｓ２Ｏ３、Ｓｂ２Ｏ３、Ｆは、環境的観点から、その使用を極力控えることが好ましく、それぞれの含有量は０．１％未満が好ましい。環境的観点から、清澄剤としては、ＳｎＯ２、Ｃｌ、ＳＯ３が好ましい。ＳｎＯ２＋Ｃｌ＋ＳＯ３（ＳｎＯ２、Ｃｌ、ＳＯ３の合量）の含有量は０．００１〜１％、０．０１〜０．５％、特に０．０１〜０．３％が好ましい。ＳｎＯ２の含有量は０〜１％、０．０１〜０．５％、特に０．０５〜０．４％が好ましい。
【００６４】
上記の成分以外にも、例えば、他の成分を２０％、特に１０％までガラス組成中に添加することができる。
【００６５】
ガラスフィルムの厚みは、好ましくは５０μｍ以下、４０μｍ以下、３０μｍ以下、２０μｍ以下、１０μｍ以下、８μｍ以下、６μｍ以下、５μｍ以下、３μｍ以下、特に１μｍ以下である。ガラスフィルムの厚さが小さい程、単位体積当たりの面積が大きくなるため、大容量のエネルギーを蓄え易くなる。
【００６６】
ガラスフィルムの平均表面粗さＲａは、好ましくは５０Å以下、３０Å以下、１０Å以下、８Å以下、４Å以下、３Å以下、特に２Å以下である。ガラスフィルムの平均表面粗さＲａが大き過ぎると、高電圧を印加した時に絶縁破壊を起こす電圧が低下し易くなる。また、ガラスフィルム同士の密着性向上の観点からは、１０Å以下とするのが好ましく、さらにいえば８Å以下、４Å以下、３Å以下の順で好ましく、２Å以下とするのが特に好ましい。また、ガラスフィルムの表面粗さＲｍａｘは、好ましくは１０ｎｍ以下、５ｎｍ以下、特に３ｎｍ以下である。ガラスフィルムの表面粗さＲｍａｘが大き過ぎると、高電圧を印加したときに絶縁破壊を起こす電圧が低下し易くなる。ここで、「表面粗さＲｍａｘ」は、ＪＩＳ  Ｂ０６０１：２００１に準拠した方法で測定した値を指す。
【００６７】
ガラスフィルムの積層枚数（第一のガラスフィルムと第二のガラスフィルムの合計枚数）は、好ましくは２枚以上、４枚以上、６枚以上、８枚以上、特に１０枚以上である。ガラスフィルムの積層枚数が多い程、大容量のエネルギーを蓄え易くなる。
【００６８】
図２は、本発明に係るガラスフィルムの一例を示す斜視図である。ガラスフィルムの長辺寸法Ｌ１及び短辺寸法Ｗ１は、好ましくは１ｍｍ以上、１０ｍｍ以上、３０ｍｍ以上、５０ｍｍ以上、１００ｍｍ以上、３００ｍｍ以上である。このようにガラスフィルムの長辺寸法の大きさを設定することで、例えば電流回路用に必要とされるレベルの静電容量を確保することが可能となる。
【００６９】
また、ガラスフィルムの短辺寸法Ｗ１を厚み寸法ｔ１で除した値は、好ましくは１０００以上、１２００以上、１４００以上、１６００以上、１８００以上、２０００以上、２４００以上である。短辺寸法Ｗ１と厚み寸法ｔ１との比が上述の範囲となるよう、両寸法Ｗ１，ｔ１を設定することで、例えば電流回路用に必要とされるレベルの静電容量を確保することが可能となる。
【００７０】
ガラスフィルムは、未研磨の表面を有することが好ましく、ガラスフィルムの第一の表面と第二の表面の全部が未研磨であることが特に好ましい。ガラスの理論強度は非常に高いが、理論強度よりも遥かに低い応力でも破壊に至ることが多い。これは、ガラスの表面にグリフィスフローと呼ばれる小さな欠陥が成形後の工程、例えば研磨工程等で生じるからである。そこで、ガラスフィルムの表面を未研磨にすれば、本来の機械的強度を損ない難くなり、ガラスフィルムが破壊し難くなる。なお、リドロー法又はオーバーフローダウンドロー法であれば、未研磨で表面精度が高いガラスフィルムを成形することができる。
【００７１】
ガラスフィルムはリドロー法で成形されていることが好ましい。このようにすれば、ガラスフィルムの厚みを低減し易くなる。またガラスフィルムの表面品位を高めることができる。更にガラスフィルムの両端面を火造り面にすることが可能になる。そして、両端面が火造り面であれば、ガラスフィルムが端面から破損し難くなる。なお、「リドロー法」は、成形済みのガラスを再度、軟化点付近の温度にまで加熱した後、延伸成形してガラスフィルムを成形する方法である。
【００７２】
ガラスフィルムの成形方法として、リドロー法以外にも、種々の方法を採用することができる。例えば、オーバーフローダウンドロー法、スロットダウンドロー法等を採用することができる。なお、「オーバーフローダウンドロー法」は、フュージョン
法とも称されており、溶融ガラスを耐熱性の樋状構造物の両側から溢れさせて、溢れた溶融ガラスを樋状構造物の下端で合流させながら、下方に延伸成形してガラスフィルムを成形する方法である。オーバーフローダウンドロー法でガラスフィルムを成形すれば、ガラスフィルムの表面品位を高めることができる。
【００７３】
本発明の積層型フィルムコンデンサの製造方法は、第一の表面と第二の表面を有する第一のガラスフィルムと、第三の表面と第四の表面を有する第二のガラスフィルムとを用意する準備工程と、第一のガラスフィルムの第一の表面に第一の金属膜を形成し、第二のガラスフィルムの第三の表面に第二の金属膜を形成する成膜工程と、第一の金属膜と第二の金属膜をパターニングするパターニング工程と、第一のガラスフィルムの第二の表面と第二のガラスフィルム上の第二の金属膜とが対向するように、第一のガラスフィルムと第二のガラスフィルムを積層して、積層体を得る積層工程と、を有することを特徴とする。本発明の積層型フィルムコンデンサの製造方法の技術的特徴は、本発明の積層型フィルムコンデンサの説明欄に記載済みであり、便宜上、その重複部分の説明を省略する。
【００７４】
図３は、本発明の積層型フィルムコンデンサの製造方法の一例を説明するための概念断面図である。まず、図３（ａ）に示すように、ガラスフィルム２０の片面に金属膜２１を形成した後、図３（ｂ）に示すように、エッチングにより金属膜２１をパターニングする。次に、図３（ｃ）から分かるように、図３（ｂ）に示すガラスフィルム２０は、第一のガラスフィルム２２又は第二のガラスフィルム２３として積層されて、積層体２４を構成する。そして、金属膜２１は、第一の金属膜２５又は第二の金属膜２６となる。
【００７５】
図３（ｃ）に示すように、第一のガラスフィルム２２の第一の表面２２ａには、第一の金属膜２５が成膜されており、第二の表面２２ｂには、金属膜が成膜されていない。また、第二のガラスフィルム２３の第三の表面２３ａには、第二の金属膜２６が成膜されおり、第四の表面２３ｂには、金属膜が成膜されていない。ここで、第一の金属膜２５が形成されていない領域と第二の金属膜２６が成膜されていない領域は、一定間隔で規則的に設けられている。そして、第一のガラスフィルム２２の第一の表面２２ａ上で第一の金属膜２５が形成されていない領域は、厚み方向から見て同じ位置になっており、第二のガラスフィルム２３の第三の表面２３ａ上で第二の金属膜２６が形成されていない領域も、厚み方向から見て同じ位置になっている。更に、第一の金属膜２５が形成されていない領域と第二の金属膜２６が成膜されていない領域は、第一のガラスフィルム２２や第二のガラスフィルム２３を介して、相対しないように配置されている。
【００７６】
その後、図３（ｄ）に示す切断予定線２７に沿って、積層体２４を切断すると、図３（ｅ）に示す小片の積層体２８に分断される。なお、図３（ｄ）では切断予定線２７は、第一の金属膜２５が形成されていない領域の右側縁部を通過し、且つ第二の金属膜２６が形成されていない領域の左側縁部を通過している。切断後の積層体２８において、第一の金属膜２５は、第一のガラスフィルム２２の左側（第一の端面側）にオフセットして形成されており、第一のガラスフィルム２２の右側（第二の端面側）には形成されていない。第二の金属膜２６は、第二のガラスフィルム２３の右側（第三の端面側）にオフセットして形成されており、第二のガラスフィルム２３の左側（第四の端面側）には形成されていない。
更に、その他の形態として、切断予定線２７を、第一及び第二の金属膜が成膜されていない領域の真ん中辺りを通過するようにしてもよい。これは、第一及び第二の金属膜を成膜する際、マスキング等のパターニングにより、第一及び第二の金属膜を成膜しない領域を広めにとることで達成できる。
【００７７】
最後に、図３（ｆ）に示すように、積層体２８の第一の側面２８ａを第一の電極層２９で被覆することにより、第一の金属膜２５の端部全体を電気的に接続すると共に、積層体２８の第二の側面２８ｂを第二の電極層３０で被覆することにより、第二の金属膜２６の端部全体を電気的に接続する。このようにして、積層型フィルムコンデンサを得ることができる。
【００７８】
本発明の積層型フィルムコンデンサの製造方法では、金属膜のパターニングを薬液によるエッチングで行うことが好ましい。このようにすれば、ガラスフィルム上の金属膜を正確にパターニングすることができる。また、ガラスフィルムの表面をマスキングした後に、ガラスフィルム上に金属膜を成膜することでも、金属膜をパターニングすることができる。このように、金属膜の成膜工程とパターニング工程とを同時に行っても良い。
【００７９】
本発明の積層型フィルムコンデンサの製造方法では、ガラスカッター、ダイヤモンドカッター、熱等を用いて、積層体を厚み方向に切断してもよいが、レーザーを用いて、積層体を厚み方向に切断することが好ましい。このようにすれば、ガラスフィルムの切断端面の表面状態が良好になり、また切断時にガラスフィルムが破損する確率を低下させることができる。
【実施例１】
【００８０】
以下、実施例に基づいて、本発明を詳細に説明する。但し、本発明は以下の実施例に何ら限定されない。以下の実施例は単なる例示である。【００８１】
＜ガラス板の作製＞
まず表中に記載のガラス組成になるように、ガラス原料を調合した後、得られたガラスバッチをガラス溶融炉に供給して１５００〜１６００℃で溶融した。次に、得られた溶融ガラスをカーボン板の上に流し出し、平板形状に成形した後、歪点より室温まで１０時間かけて徐冷処理を行った。最後に、得られたガラス板について、必要に応じて加工を行い、種々の特性を評価した。その結果を表１に示す。【００８２】
【表１】
2017038606.tif 000003
【００８３】
密度は、周知のアルキメデス法で測定した値である。【００８４】
歪点と徐冷点は、ＡＳＴＭ  Ｃ３３６−７１の方法に基づいて測定した値である。【００８５】
軟化点は、ＡＳＴＭ  Ｃ３３８−９３の方法に基づいて測定した値である。【００８６】
高温粘度１０４．０ｄＰａ・ｓ、１０３．０ｄＰａ・ｓ及び１０２．５ｄＰａ・ｓにおける温度は、白金球引き上げ法で測定した値である。【００８７】
熱膨張係数は、３０〜３８０℃の温度範囲において、ディラトメーターにより測定した平均値である。【００８８】
液相温度は、標準篩３０メッシュ（５００μｍ）を通過し、５０メッシュ（３００μｍ）に残るガラス粉末を白金ボートに入れ、温度勾配炉中に２４時間保持して、結晶が析出する温度を測定した値である。【００８９】
液相粘度は、液相温度におけるガラスの粘度を白金球引き上げ法で測定した値である。【００９０】
誘電率は、ＡＳＴＭ  Ｄ１５０に準拠した方法により測定した値である。【００９１】
＜コンデンサの作製＞
上記試料Ｎｏ．１に係るガラス板を軟化点付近まで加熱した後、リドロー法により延伸成形して、長さ寸法３０ｍｍ、幅寸法２５ｍｍ、厚み１０μｍのガラスフィルムを得た。得られたガラスフィルムの平均表面粗さＲａは２Åであった。【００９２】
次に、複数のガラスフィルムの片面に対して、４５ｎｍ厚のＡｌ膜を成膜した（第一のガラスフィルム及び第二のガラスフィルムに相当する）。成膜に際し、ガラスフィルムの表面の一方の端面から６ｍｍの領域をマスキングし、その部分についてＡｌ膜が成膜されないようにした。更に、Ａｌ膜を成膜した後、マスキングを除去した。なお、図４は、ガラスフィルムの片面に対してＡｌ膜が成膜された状態を示す概念断面図である。【００９３】
続いて、２枚のガラスフィルムを積層した。２枚のガラスフィルムを重ね合わせる際に、Ａｌ膜同士が重ならず、且つＡｌ膜が成膜されていない部分が厚み方向から見て互いに相対しないようにした。つまり２枚のガラスフィルムを重ね合わせる際に、Ａｌ膜がオフセットされている部分が厚み方向から見て互いに反対側になるようにした。【００９４】
更に、２枚のガラスフィルムを積層し、積層体を得た後、積層体の一方の側面（第一の側面に相当）側の金属膜（第一の金属膜に相当する）同士が電気的に接続し、且つそれとは反対の他方の側面（第二の側面に相当）側の金属膜（第二の金属膜に相当する）同士が電気的に接続するように、積層体の両側面に導電性ペーストを塗布することにより、積層体の両側面に電極層（第一の電極層と第二の電極層に相当）を形成した。ここで、導電性ペーストとして、ＩＴＷＣｈｅｍｔｒｏｎｉｃｓ社製ＣＷ２４００を用いた。このようにして、試料Ｎｏ．１に係る積層型フィルムコンデンサを作製した。
【実施例２】
【００９５】
［実施例１］と同様の条件で、試料Ｎｏ．２〜９について、積層型フィルムコンデンサを作製した。
【実施例３】
【００９６】
［実施例１］のガラスフィルムの幅寸法を５０ｍｍ、厚みを２０μｍに変更したこと以外は、［実施例１］と同様の条件で試料Ｎｏ．１〜９に係る積層型フィルムコンデンサを作製した。
【実施例４】
【００９７】
［実施例１］の金属膜を６５ｎｍ厚の銀合金膜（株式会社フルヤ金属製「ＡＰＣ−ＴＲ」）に変更し、電極層に用いる導電性ペーストとして、アレムコ社製パイロダクト５９７−Ａを用いた以外は、［実施例１］と同様の条件で試料Ｎｏ．１〜９に係る積層型フィルムコンデンサを作製した。
【符号の説明】
【００９８】
１  積層型フィルムコンデンサ
１０、２５  第一の金属膜
１１、２２  第一のガラスフィルム
１１ａ、２２ａ  第一の表面
１１ｂ、２２ｂ  第二の表面
１１ｅ  第一の端面
１１ｆ  第二の端面
１２、２６  第二の金属膜
１３、２３  第二のガラスフィルム
１３ａ、２３ａ  第三の表面
１３ｂ、２３ｂ  第四の表面
１３ｅ  第三の端面
１３ｆ  第四の端面
１４、２９  第一の電極層
１５、３０第二の電極層
２４、２８  積層体
２８ａ  第一の側面
２８ｂ  第二の側面
【図１】
2017038606.tif 000004
【図２】
2017038606.tif 000005
【図３】
2017038606.tif 000006
【図４】
2017038606.tif 000007
【国際調査報告】
2017038606.tif 000008
2017038606.tif 000009
2017038606.tif 000010
2017038606.tif 000011